FR 3099171 A1 20210129 FR 1908567 A 20190726 Description Titre de l'invention : COMPOSITION LUMINESCENTE, COM- POSITION LUMINESCENTE COLOREE, METHODE DE PRE- PARATION ET APPLICATIONS Domaine technique de l'invention 100011 L'invention se situe dans le domaine des compositions comprenant des pigments lu- minescents et pouvant être colorées. L'invention concerne une composition luminescente, des méthodes de préparation et des applications de cette composition luminescente. L'invention concerne également une composition luminescente colorée obtenue par une méthode de préparation comprenant une étape de saturation d'un pigment luminescent avec une composition de saturation, une étape de mélange du pigment luminescent saturé avec une composition vectrice et une étape de mélange de la composition luminescente saturée avec une composition colorante. Etat de la technique [0002] Dans le domaine des pigments luminescents et en particulier dans le domaine des compositions luminescentes et colorées, il a toujours été recherché une amélioration de l'intensité de luminescence et une amélioration de la rémanence de la luminescence par faible luminosité. Plus précisément, la réduction de la perte de l'intensité lumineuse par faible luminosité et une rémanence de la luminescence de plus en plus importante, i.e. supérieure à 15 heures, constitue les principaux objectifs. En effet, de nombreuses normes exigent des intensités et des rémanences de luminescence de plus en plus grandes (NF X08 050 1 2 3, DIN 67510, USA R56-RS6A, normes de l'International Maritime Organization, nome ISO Low-Location Lighting) avec des exigences différentes en milieu urbain, en intérieur et en laboratoire. [0003] En effet, les compositions luminescentes colorées peuvent être utilisées pour apporter une couleur de colorant lorsque la lumière est forte mais aussi pour apporter une visibilité lorsque la luminosité est basse grâce à la présence de pigments luminescents et ainsi contribuer à des économies d'énergie. De nombreuses applications nocturnes existent telles que la signalisation, l'éclairage d'appoint ou la décoration d'objets ou de bâtiments. Par exemple, de telles compositions ont été intégrées dans des peintures ou des panneaux de signalisation et de sécurité. [0004] De telles compositions luminescentes colorées ont été développées par utilisation de colorants liquides ou en poudre à disperser pour colorer les compositions luminescentes. Les méthodes de l'art antérieur comprennent par exemple une première étape préalable de mélange d'un pigment luminescent avec un colorant ou bien d'un pigment luminescent avec un colorant dans une matrice. Cependant les compositions 2 luminescentes colorées obtenues par de telles méthodes démontrent un handicap majeur en raison de l'absorption du colorant dans les porosités ou micro-cavités du pigment luminescent ou de l'air laissé dans les porosités ou micro-cavités du pigment luminescent. En effet, le colorant, finement broyé, est mélangé avec le pigment luminescent qui est sec. Le pigment luminescent aura tendance à absorber le colorant dans ses porosités ou à être recouvert en surface par le colorant en laissant certaines porosités remplies d'air. Cette absorption du colorant dans les porosités du pigment luminescent a pour conséquence de rendre le pigment luminescent partiellement ou totalement opacifié, conduisant ainsi à unc rémanence de luminescence de masse faible voire nulle. [0005] En outre, les divers pigments luminescents développés, dont la taille est géné- ralement de 5 à 400 jim, sont tous très poreux et ont pour désavantage d'absorber directement l'humidité. L'absorption d'eau dans tous les environnements, que ce soit pour des utilisations extérieures au soleil, dans les milieux humides tels que des bassins ou des piscines ou dans des conditions de gel ou dégel, génère de nombreux problèmes de cristallisation qui détériorent progressivement les pigments luminescents, diminuant la rémanence de luminescence jusqu'à une inefficacité totale. [0006] Le problème se présente également de manière accrue lorsque de tels pigments sont immergés dans un liant en phase aqueuse, ce qui a pour conséquence une absorption rapide de l'eau et une sédimentation importante. De manière parallèle, si le taux de pigments luminescents est augmenté, l'absorption de l'eau est accélérée et la réaction est encore plus rapide. [0007] Des méthodes de transformation plastique entre 160°C et 230°C ont été mises en oeuvre afin d'injecter, extruder ou rotomouler des matières plastiques comprenant le pigment luminescent. Cependant de telles méthodes dégagent de la vapeur d'eau en raison d'une importante montée en température des matériaux présents, ce qui est absorbé par le pigment luminescent. De plus, de telles méthodes génèrent irrémédiablement des bulles d'air dans les matières obtenues par la méthode ainsi que des imperfections d'aspects. Ces défauts rendent le matériau poreux, permettant à l'eau de pénétrer le matériau et même de perforer celui-ci. De telles méthodes permettent de produire des matériaux comprenant des compositions luminescentes colorées mais dont la rémanence de luminescence de nuit n'est pas homogène et qui restent sensibles à l'humidité. Ces matériaux sont également sensibles aux abrasions. [0008] De manière concomitante, les matériaux plastiques utilisés pour leur transformation avec des compositions luminescentes colorées sont sensibles à l'humidité, rendant impossible l'obtention de matériaux plastiques comprenant des compositions luminescentes colorées qui soient à la fois résistants mécaniquement, efficaces en terme de rémanence de luminescence et d'intensité de luminescence et enfin efficaces de 3 manière durable dans le temps. De même, des essais d'étuvages ont été réalisés à des températures entre 80 et 200°C avec utilisation de ventilations. Cependant de tels essais ont démontré la génération de blocs cristallisés qui sont inutilisables et indiquent également une perte importante de pigments luminescents. [0009] De solutions antérieures ont été développées avec pour objectif une pureté et une ré- sistance du produit contenant les pigments photolutninescents. [0010] Le document W02009053391 présente l'association entre un pigment phos- phorescent A dont la taille des particules est comprise entre 0,5 et 25 !lm et un colorant B, dont la taille des particules est inférieure à 0,2 pm. Cependant, la rémanence de luminescence des matériaux obtenus par de telles méthodes n'est que de quelques secondes. De plus, ces méthodes requièrent une teneur élevée en colorant B, ce qui a pour conséquence de réduire l'efficacité du matériau obtenu. En effet, le colorant B absorbe la lumière servant à charger le pigment phosphorescent A ainsi que celle émise par le pigment A dans un environnement de faible luminosité. [0011] D'autres solutions comprennent l'ajout d'un revêtement de surface, une cire de poly- éthylène, qui recouvre une couche comprenant une composition luminescente colorée pour une utilisation en phase aqueuse. Cependant, de telles méthodes génèrent tout d'abord un assemblage de couche qui présente des problèmes de tenue mécanique. En effet, dès que la solution est en phase aqueuse, une abrasion, ou érosion ou lixiviation, s'opère et la fine pellicule de cire est progressivement séparée de la composition luminescente colorée. Les pigments luminescents affleurent alors la phase aqueuse et sont progressivement abrasés. Egalement, ces méthodes ne permettent pas de surmonter le problème d'oxydation progressive des pigments luminescents. [0012] Il existe donc un intérêt à produire une composition luminescente qui peut être colorée, qui n'est pas sensible à l'humidité et qui est stable face à l'abrasion ou l'érosion, notamment dans des milieux humides. Il est également recherché une composition luminescente qui peut être colorée et qui présente des qualités de rémanence de luminescence, de tenue face à l'exposition aux rayons ultraviolets et d'intensité lumineuse qui sont affectées de manière négligeable dans le temps. [0013] Des méthodes de production de telles compositions luminescentes pouvant être colorées sont ainsi également recherchées. De telles méthodes ont pour objectif de permettre aux pigments luminescents de ne pas être affectés par l'humidité pendant les étapes de production et lors de l'utilisation ultérieure de telles compositions luminescentes et pouvant être colorées. Exposé de l'invention [0014] Par « luminescence » l'on entend la propriété d'émettre de la lumière sous l'action de facteurs physiques tels que la réception de rayons ultraviolets ou autres. Plus particu- lièrement dans cette description, l'on entend par luminescence la photoluminescence, c'est-à-dire le rayonnement lumineux émis qui est dû à l'absorption de photons par des électrons. [0015] Par « rémanence de la luminescence » l'on entend la persistance de la luminescence dans un milieu par faible luminosité. [0016] Par « saturation du pigment luminescent » l'on entend que le pigment luminescent a absorbé une composition de saturation à l'intérieur des porosités ou micro-cavités du pigment luminescent de telle sorte que le pigment luminescent n'absorbera pas ou seulement de manière négligeable d'autres compositions consécutivement mélangés avec la composition comprenant le pigment luminescent. Il est également possible d'utiliser le terme de « mouillage » du pigment luminescent. [0017] Par « intensité de luminescence » l'on entend l'intensité lumineuse du pigment lu- minescent coloré, c'est-à-dire la capacité du pigment luminescent à éclairer dans une direction donnée. Cette grandeur est mesurée en candela. [0018] Par « luminance » l'on entend l'intensité de luminescence d'une surface comprenant le pigment luminescent coloré, cette grandeur étant mesurée en candela/surface (minicandela/m2). [0019] La méthode de préparation d'une composition luminescente saturée selon l'invention comprend les étapes suivantes : une étape de saturation 100 d'un pigment luminescent par une composition de saturation, la composition de saturation étant adaptée pour pénétrer dans les micro-cavités du pigment luminescent et permettant d'obtenir un pigment luminescent saturé, une étape de mélange 200 du pigment luminescent saturé avec une composition vectrice permettant d'obtenir une composition luminescente saturée. [0020] Avantageusement, l'étape de saturation du pigment luminescent par une composition de saturation 100 comprend les sous-étapes suivantes : une sous-étape de mélange 110 du pigment luminescent et d'une composition de saturation adaptée pour pénétrer dans les micro-cavités du pigment luminescent, une sous-étape de maintien au repos 120 du mélange du pigment luminescent et d'une composition de saturation adaptée pour pénétrer dans micro-cavités du pigment luminescent pendant au moins 1 heure, permettant d'obtenir un pigment luminescent saturé. [0021] Avantageusement, la composition de saturation peut comprendre au moins un élément compris dans la liste suivante : eau, résine acrylique, résine polyuréthane, résine époxy, résine synthétique poudreuse dans un plastifiant, résine fluorée, solvant coalescent, agent antimousse, agent stabilisant, diluant PVC et alcool benzylique. L'homme du métier saura adapter la composition de saturation en fonction de la forme finale de la composition luminescente saturée souhaitée. [0022] De préférence, la composition vectrice est transparente. Alternativement, la com- position vectrice peut comprendre un colorant et permet d'obtenir une composition luminescente saturée et colorée. De manière alternative, la méthode comprend ultérieurement une étape de mélange 300 de la composition luminescente saturée et d'une composition colorante permettant d'obtenir une composition luminescente saturée et colorée. [0023] Avantageusement, la composition vectrice peut comprendre au moins un élément compris dans la liste suivante : eau, agent stabilisant, agent antimoussc, colorant, carbonate de calcium, solvant coalescent, agent réducteur de tension de surface, baryte, talc, agent de conservation, résine acrylique, résine polyuréthane, résine époxy, résine synthétique poudreuse dans un plastifiant, résine fluorée, agent anti-rayurc, épaississant acrylique, adoucisseur d'eau, quartz, épaississant végétal et cire. L'homme du métier saura adapter la composition vectrice en fonction de la forme finale de la composition luminescente et saturée souhaitée. [0024] De préférence, la sous-étape de mélange 110 a une durée comprise entre 1 heure et 1 heure et 30 minutes. [0025] De préférence, la sous-étape de maintien au repos 120 dure entre 2 et 18 heures. L'homme du métier saura adapter la durée de la sous-étape de maintien au repos en fonction de la température à laquelle cette étape est effectuée et du volume de la composition de saturation qui doit être absorbée par le volume de pigment luminescent. [0026] De préférence, la sous-étape de mélange 110 comprend l'ajout dans un mélangeur de type pétrin de la composition de saturation dans laquelle est ajouté le pigment luminescent de telle sorte que l'ajout favorise la dispersion du pigment luminescent au sein de la composition de saturation. [0027] De préférence, le mélangeur ne comprend pas d'hélices contendantes mais des bras ronds qui tournent à une vitesse de 30 à 60 tours par minute de telle sorte que les pigments luminescents ne soient pas cassés. [0028] Préférentiellement, la composition de saturation comprend au moins une résine choisie parmi un groupe comprenant une résine acrylique, une résine époxy, une résine polyuréthane, une résine fluorée et une résine synthétique dans un plastifiant liquide. [0029] De préférence, la composition de saturation comprend de l'eau et/ou un solvant coalescent et/ou un agent antimousse et/ou un diluant PVC. [0030] La composition de saturation peut comprendre au moins 55 % (pourcentage en poids) d'une résine acrylique et/ou polyuréthane et au moins 0,5 % d'eau. De préférence, la composition de saturation comprend : au moins 55 % (pourcentage en poids) d'une résine acrylique et/ou poly- 6 uréthane au moins 1,5 % d'eau. [0031] Préférentiellement, la composition de saturation comprend entre 65 et 95 % d'une résine acrylique et/ou polyuréthane et entre 1,5 % et 30 % d'eau. [0032] Encore plus préférentiellement, la composition de saturation comprend entre 70 et 90 % d'une résine acrylique et/ou polyuréthane et entre 15 et 30 % d'eau. [0033] Avantageusement, la composition de saturation comprenant au moins 3,5 % (pourcentage en poids) de solvant coalescent. [0034] Préférentiellement, la composition de saturation comprend entre 5 et 20 % de solvant coalescent. [0035] Encore plus préférentiellement, la composition de saturation comprend 15 % de solvant coalescent. [0036] Avantageusement, le pigment luminescent étant sélectionné parmi une liste comprenant les sulfures, les oxydes luminescents, le phosphore rouge et les nitrites de métaux alcalins ou alcalino-terreux. De préférence, la composition luminescente saturée comprend de 10 à 25 % (pourcentage en poids) de pigment luminescent. [0037] Avantageusement, l'étape de saturation 100 du pigment luminescent est opérée à une température inférieure à 30°C. [0038] Encore plus avantageusement, au moins une des étapes et/ou sous-étapes étant ef- fectuées dans un mélangeur sous vide. [0039] Alternativement, la présente invention comprend une méthode de préparation d'une composition luminescente saturée et colorée, comprenant une méthode précédemment décrite de manière à obtenir une composition luminescente saturée et le mélange de ladite composition luminescente saturée avec une composition colorante. [0040] La présente invention concerne également une composition luminescente saturée obtenue par une des méthodes précédemment décrites. [0041] La présente invention concerne également une composition luminescente saturée et colorée obtenue par une des méthodes précédemment décrites. [0042] Les pigments luminescents sont notamment choisis parmi : les sulfures, comme par exemple, CaS:Bi, CaSrS:Bi, ZnS-Cu, ZnS-Pb2+, ZnS-Mn2+, ZnCdS:Cu, AB2S4 (où A = métal alcalino-terreux ; B = aluminium), SrS:Cr, SrS dopé par des terres rares où Mn, CdS:Mn, Y20, S:(Er,Yb), etc. ; les fluorures, comme par exemple, AF3 (où A = La'+ , Cel+ , Y'+) et AR (AP+, Mg2', Ca2+, Pb2.) et contenant au moins un ion luminescent choisi dans le groupe comprenant les ions métalliques trivalents (Cr3+, Fe3+, etc.) ou les terres rares (Y3+, Pr3+, Nd3+, Sm5+, Eu3+, Tb3+, Dy3+, Ho:4, Er5+, Tm5+, Yb3+), etc. ; 7 les oxydes luminescents comme par exemple, MALO4 (où M = un ou plusieurs métaux choisis parmi le calcium, strontium et baryum, l'oxyde pouvant être dopé par l'europium comme activateur de luminescence et pouvant éventuellement contenir d'autres activateurs comme par exemple le lanthane, le cérium, le praséodyme, le néodyme, le samarium, le gadolinium, le dysprosium, l'holmium, l'erbium, le thulium, l'ytterbium, le lutétium ou l'étain et le bismuth comme co-activateurs comme dans le SrA1,04(Eu2.,Dy3+), etc. ; les verres de phosphate (dopé avec des terres rares), LiNb03 (dopé avec des terres rares), TiO, (dopé avec des terres rares), LaPO4:Ce et/ou Th, LaPO4:Eu, CePO4:Th, etc. ; le phosphore rouge, les nitrites de métaux alcalins ou alcalino-terreux. [0043] De préférence, le pigment luminescent est choisi parmi les aluminates de strontium et de calcium dopés par des terres rares. [0044] La composition luminescente saturée et colorée obtenue selon la méthode de la présente invention présente un agencement particulier du pigment luminescent et du colorant, de manière à ce que le colorant ne soit pas positionné dans les porosités ou micro-cavités du pigment luminescent, c'est-à-dire que le colorant ne se retrouve pas au coeur, à l'intérieur du pigment luminescent et ne lui est pas intimement lié, que ce soit lors de la préparation du pigment luminescent coloré selon la présente invention ou après celle-ci. [0045] Avantageusement, la composition luminescente saturée et la composition lumi- nescente saturée et colorée obtenues selon la méthode de préparation de la présente invention permettent leur concassage et leur réutilisation dans divers compositions. Le concassage ne désorganise pas l'agencement particulier entre le pigment luminescent et le colorant au sein de la composition luminescente saturée et colorée obtenue selon la méthode de préparation de la présente invention. [0046] La composition luminescente saturée et la composition luminescente saturée et colorée obtenues selon la méthode de la présente invention sont particulièrement adaptées pour une transformation plastique ultérieure. En effet, les pigments luminescents compris dans la composition luminescente saturée obtenue par la méthode de la présente invention sont saturés à au moins 80 %, préférentiellement à au moins 90 %, encore plus préférentiellement à au moins 95 % avec la composition de saturation. Une telle saturation du pigment luminescent rend le pigment luminescent parfaitement exploitable dans un liant en phase aqueuse. En effet, de tels pigments luminescents saturés sont stables, assurent une cohésion mécanique sans reprise d'eau et sont homogènes pour tous les autres liants en phase aqueuse, solvant, vernis et résine. Dans le cas de la transformation plastique, la composition luminescente saturée obtenue par 8 la méthode selon la présente invention est insensible au dégagement de vapeur produit par la montée en température en raison des porosités des pigments luminescents qui sont remplies par la composition de saturation. La transformation avec la composition luminescente saturée et colorée selon la présente invention ne génère pas non plus de blocs cristallisés inutilisables qui sont corrélés à une perte importante de pigments luminescents. [0047] La composition de saturation selon la présente invention est adaptée pour pénétrer dans les micro-cavités du pigment luminescent en raison de sa viscosité. L'étape de saturation du pigment luminescent par la composition de saturation est particulièrement efficace pour que la composition de saturation pénètre dans les micro-cavités du pigment luminescent lors de la sous-étape de mélange et que la composition de saturation soit intimement liée dans ces micro-cavités lors de la sous-étape de maintien au repos. Une composition luminescente saturée selon la méthode de la présente invention comprend des pigments luminescents dont les micro-cavités sont remplies, saturées par la composition de saturation, empêchant l'absorption de tout autre élément dans les micro-cavités du pigment luminescent. La composition de saturation sera préférentiellement une solution liquide car dans le cas d'une composition pâteuse, celle-ci ne rentrerait pas dans le pigment luminescent. Il est nécessaire que la composition de saturation rentre dans les micro-cavités du pigment luminescent. [0048] La composition luminescente saturée obtenue grâce aux méthodes de préparations de la présente invention améliorent de manière significative l'efficacité de la rémanence de luminescence comparativement aux compositions luminescentes colorées de l'état de l'art qui ne présentent pas de saturation du pigment luminescent avec une composition de saturation telle que décrite dans la présente invention. A quantité égale de pigments luminescents en épaisseur fine, la composition luminescente saturée et la composition luminescente saturée et colorée de la présente invention présentent une amélioration de la luminance, intensité lumineuse par unité de surface, de 30 à 50 % en comparaison avec les compositions luminescentes colorées de l'art antérieur. [0049] La méthode de la présente invention permet l'utilisation de machines de production déjà connues et dont l'utilisation ne nécessite pas de compétences manuelles hautement spécialisées. Egalement, la méthode de la présente invention n'exige pas de conditionnement particulier qui diffère des méthodes antérieures de production de compositions luminescentes colorées. [0050] Avantageusement, la composition luminescente saturée et la composition lumi- nescente saturée et colorée selon la présente invention permettent une luminescence de masse avec communication entre les pigments luminescents. L'excitation des pigments luminescents de la composition luminescente saturée et colorée de la présente invention est plus rapide que celle des pigments luminescents des compositions lumi- 9 ncscentes colorées de l'art antérieur et permet une restitution de la luminescence qui est plus forte et plus longue. De cc fait, dans une couche épaisse d'une composition luminescente saturée et colorée de la présente invention, la couche épaisse comprenant une couche superficielle et une couche profonde, la couche superficielle pourra être excitée par une lumière extérieure. La couche profonde, qui n'est pas atteinte par la lumière extérieure, qui est superficielle, pourra être excitée par la restitution de la luminescence par la couche superficielle lorsque l'environnement est de faible luminosité. A nouveau et en retour, la rémanence de la luminescence de la couche profonde va permettre, par ré-émission de luminescence, d'exciter la couche superficielle. La communication entre les pigments luminescents de la composition luminescente saturée et colorée obtenue par les méthodes de la présente invention permet d'obtenir un effet de réservoir de luminescence active de la composition luminescente colorée. [0051] Avantageusement, la composition luminescente saturée et la composition lumi- nescente saturée et colorée obtenues selon la méthode de la présente invention permettent des applications de surface dans de nombreux domaines. En particulier, elles peuvent être utilisées dans une peinture en phase aqueuse ou en phase solvant. Ces peintures peuvent être utilisées en intérieur ou bien en extérieur tel que les peintures routières. [0052] Egalement, la composition luminescente saturée et la composition luminescente saturée et colorée peuvent être comprises dans des vernis ou des lasures en phase aqueuse ou en phase solvant ou enfin en spray, ces utilisations étant particulièrement destinées pour du bois ou du béton, par exemple des trottoirs. [0053] Pareillement, la composition luminescente colorée et la composition luminescente saturée et colorée peuvent être comprises dans une résine en phase aqueuse ou en phase solvant pour une utilisation sur des liners de piscine ou bassins ou bien des pots. [0054] Tout autant, la composition luminescente saturée et la composition luminescente saturée et colorée peuvent être comprises dans un gel de revêtement en phase solvant pour enduire une coque de véhicule maritime ou des liners de piscine ou bassins. Elles peuvent être comprises dans des compositions pour des enductions de murs ou façades et faïences. [0055] Enfin, la composition luminescente saturée et la composition luminescente saturée et colorée peuvent être utilisées dans des phases aqueuses ou solvants pour enduire des textiles tels que des vêtements, des voiles ou des bâches. Elles peuvent être utilisées dans des encres de sérigraphie pour la production de textile, de papier peint ou de vinyle. [0056] Particulièrement, la composition luminescente saturée et la composition luminescente saturée et colorée obtenues selon la méthode de la présente invention permettent des applications de masse dans de nombreux domaines. Elles peuvent être comprises dans la production de calandrage de Polychlorure de vinyle tel que les liners de piscine ou par extrusion ou injection pour des bâtiments, installations immobilières, rampes, rambardes, garde-corps ou signalisation de sécurité urbaine. [0057] La composition luminescente saturée et la composition luminescente saturée et colorée de l'invention peuvent être comprises dans des compositions pour produire par roto moulage des équipements maritimes tels que des bouées, des protections de quai de port ou du mobilier extérieur ou intérieur. Elles peuvent également être comprises dans des compositions pour la production de joints de carrelage ou de mastic. [0058] L'homme du métier saura adapter la composition de saturation pour que la viscosité de la composition de saturation lui permette de pénétrer dans les micro-cavités des pigments luminescents. Egalcment, l'homme du métier saura adapter la composition de saturation et la quantité d'eau en fonction de la viscosité du produit final désiré après l'étape de maintien au repos, cette viscosité étant dépendante de la granulométrie du pigment luminescent, de la composition de saturation, de la composition vectrice et du temps de maintien au repos. En effet, une granulométrie de pigments luminescents supérieure à 500 pm ne présente pas les mêmes capacités d'absorption de la composition de saturation que des pigments luminescents d'une granulométrie inférieure à 100 lam. Brève description des figures [0059] D'autres caractéristiques et avantages de l'invention apparaîtront à l'aide de la des- cription qui suit, donnée à titre illustratif et non limitatif, faite en regard de la figure et des exemples annexés. [0060] [fig.1] La figure 1 illustre les étapes et sous-étapes d'une méthode de préparation d'une composition luminescente saturée et colorée. Description détaillée de l'invention 100611 La figure 1 illustre les étapes et sous-étapes d'une méthode de préparation d'une composition luminescente et colorée selon la présente invention. 100621 Premièrement, une étape de saturation 100 d'un pigment luminescent par une com- position de saturation est effectuée, la composition de saturation étant adaptée pour pénétrer dans les micro-cavités du pigment luminescent. 100631 L'étape de saturation 100 comprend d'abord une sous-étape de mélange 110 du pigment luminescent et de la composition de saturation. L'étape de saturation 100 comprend ensuite une sous-étape de maintien au repos 120 du mélange du pigment luminescent et d'une composition de saturation pendant au moins 1 heure du mélange du pigment luminescent et de la composition de saturation. L'étape de saturation 100 permet d'obtenir un pigment luminescent saturé. 100641 Deuxièmement, une étape de mélange 200 du pigment luminescent saturé avec une composition vectrice permet d'obtenir une composition luminescente saturée. 11 [0065] Troisièmement, une étape ultérieure de mélange 300 de la composition luminescente saturée et d'une composition colorante permettant d'obtenir une composition luminescente saturée et colorée. [0066] Exemples A - Saturation de pigments luminescents pour la préparation de produits liquide en phase aqueuse ou solvantée liquide [0067] Une étape de saturation du pigment luminescent par une composition de saturation est effectuée. Celle-ci comprend une première sous-étape de mélange par dispersion des pigments luminescents dans une composition de saturation transparente pendant lh à 1h30 puis une sous-étape de maintien au repos pendant 18h, permettant d'obtenir un pigment luminescent saturé. [0068] Le pigment luminescent saturé est introduit dans une composition vectrice et mélangée quelques minutes pour obtenir une composition luminescente saturée. [0069] La composition luminescente saturée est ensuite mélangée dans une composition colorante dont le poids est de 1 à 20 % de la composition luminescente saturée. [0070] Dans ces exemples Al à A4, la granulométrie des pigments luminescents est de 10 à 120 pm. [0071] Exemples de familles phase aqueuse réalisables selon l'exemple A : peinture dé- corative, peinture routière, résine de sol, joint de carrelage, mastic acrylique, enduit décoratif, peinture de façade. [0072] Exemples de familles phase solvantée selon l'exemple A : résine époxy (polyester/PU/PMMA pour application de surface ou de masse en coulée) [0073] Exemple Al - Peinture décorative [0074] [Table 1] Composition de saturation [0075] Le pigment luminescent est mélangé à la composition de saturation à hauteur de 15 % (pourcentage en poids) de la composition de saturation puis l'ensemble est maintenu au repos. Un pigment luminescent saturé est obtenu et celui-ci est mélangé à la composition vectrice suivante : [0076] [Table 2] Composition vectrice 12 [0077] Exemple A2 - Peinture routière [0078] [Table 3] Composition de saturation [0079] Le pigment luminescent est mélangé à la composition de saturation à hauteur de 15 % (pourcentage en poids) de la composition de saturation puis l'ensemble est maintenu au repos. Un pigment luminescent saturé est obtenu et celui-ci est mélangé à la composition vectrice suivante : [0080] [Table 4] Composition vectrice [0081] Exemple A3 - Résine de sol [0082] [Table 5] Composition de saturation Resne ac ligue potyuréthane Selva teeent. 13 Soh an 100831 Le pigment luminescent est mélangé à la composition de saturation à hauteur de 20 % (pourcentage en poids) de la composition de saturation puis l'ensemble est maintenu au repos. Un pigment luminescent saturé est obtenu et celui-ci est mélangé à la composition vectricc suivante : [0084] [Table 6] Composition vectrice 100851 Exemple A4 - Joint de carrelage 100861 'Table 71 Composition de saturation Résine azir-Onue 0,25 48, 1 4,9 ésin poiyurétha ne 14 [0087] Le pigment luminescent est mélangé à la composition de saturation à hauteur de 20 % (pourcentage en poids) de la composition de saturation puis l'ensemble est maintenu au repos. Un pigment luminescent saturé est obtenu et celui-ci est mélangé à la composition vectrice suivante : [0088] [Table 8] Composition vectrice [0089] Le carbonate de calcium permet d'améliorer la résistance mécanique de la com- position luminescente saturée et colorée. [0090] Exemples B - Saturation de pigments luminescents pour la préparation de produits destinés aux technologies industrielles à chaud (injection/extrusion) [0091] Une étape de saturation du pigment luminescent par une composition de saturation est effectuée. Celle-ci comprend une première sous-étape de mélange par dispersion des pigments luminescents dans une composition de plastique micronisé transparent préalablement diluée avec au moins un solvant dédié (PS, PSC, PVC, PET, etc.) pendant lh à 1h30 puis une sous-étape de maintien au repos pendant 12h, permettant d'obtenir un pigment luminescent saturé. [0092] Le solvant utilisé correspond à un solvant à base de styrène, distyrène ou d'acétone. Le pigment luminescent saturé est obtenu avec une composition [0093] Le pigment luminescent saturé est mélangé à une température de 20 à 30°C jusqu'à l'évaporation du solvant résiduel. Le pigment luminescent saturé apparaît, sous forme de poudre luminescente saturée par une matrice plastique. [0094] La transformation plastique industrielle est opérée par introduction du pigment lu- minescent par pondéral de 10 à 40% dans la presse ou l'extrudeuse. [0095] Dans cet exemple, la granulométrie des pigments luminescents est. de 10 à 1000 In, Ré-sne acry4que adouceseut cf t'arbonat Cak-zi.um 300 à 1000 pm étant préféré, 500 à 1000 pm étant encore plus préféré, 800 à 1000 pm étant la granulométrie préférée. [0096] Les différents modes présentés peuvent être combinés entre eux. [0097] En outre, la présente invention n'est pas limitée aux modes de réalisation pré- cédemment décrits mais s'étend à tout mode de réalisation entrant dans la portée des revendications. 16 [Revendication 1] [Revendication 2] REVENDICATIONSMéthode de préparation d'une composition luminescente saturée, la méthode comprenant les étapes suivantes : - une étape de saturation (100) d'un pigment luminescent par une composition de saturation, la composition de saturation étant adaptée pour pénétrer dans les micro-cavités du pigment luminescent et permettant d'obtenir un pigment luminescent saturé ; - une étape de mélange (200) du pigment luminescent saturé avec une composition vectrice permettant d'obtenir une composition luminescente saturée. Méthode selon la revendication 1, l'étape de saturation du pigment luminescent par une composition de saturation (100) comprenant les sous-étapes suivantes : une sous-étape de mélange (110) du pigment luminescent et d'une composition de saturation adaptée pour pénétrer dans les micro-cavités du pigment luminescent ; une sous-étape de maintien au repos (120) du mélange du pigment luminescent et d'une composition de saturation adaptée pour pénétrer dans micro-cavités du pigment luminescent pendant au moins 1 heure, permettant d'obtenir un pigment luminescent saturé. [Revendication 3] [Revendication 4] Méthode selon l'une des revendications précédentes, la composition de saturation comprenant au moins un élément compris dans la liste suivante : eau, résine acrylique, résine polyuréthane, résine époxy, résine synthétique poudreuse dans un plastifiant, résine fluorée, solvant coalescent, agent antimoussc, agent stabilisant, diluant PVC, alcool benzylique et une combinaison de ceux-ci. Méthode selon l'une des revendications précédentes, la composition vectrice comprenant au moins un élément compris dans la liste suivante : eau, agent stabilisant, agent antimoussc, colorant, carbonate de calcium, solvant, coalescent, agent réducteur de tension de surface, baryte, talc, agent de conservation, résine acrylique, résine polyuréthane, résine époxy, résine synthétique poudreuse dans un plastifiant, 17 [Revendication 5] [Revendication 6] [Revendication 7] résine fluorée, agent anti-rayure, épaississant acrylique, adoucisseur d'eau, quartz, épaississant végétal et cire. Méthode selon l'une des revendications précédentes, la composition de saturation comprenant au moins une résine choisie parmi un groupe comprenant une résine acrylique, une résine époxy, une résine polyuréthane, une résine fluorée et une résine synthétique dans un plastifiant liquide. Méthode selon la revendication 5, la composition de saturation comprenant de l'eau et/ou un solvant coalescent et/ou un agent antimousse et/ou un diluant PVC. Méthode selon la revendication 6, la composition de saturation comprenant : au moins 55 % (pourcentage en poids) d'une résine acrylique et/ou polyuréthane ; au moins 0,5 % (pourcentage en poids) d'eau. [Revendication 8] [Revendication 9] [Revendication 10] [Revendication 11] [Revendication 12] [Revendication 13] Méthode selon la revendication 7, la composition de saturation comprenant au moins 3,5 % (pourcentage en poids) de solvant coalescent. Méthode selon l'une des revendications précédentes, le pigment luminescent étant sélectionné parmi une liste comprenant les sulfures, les oxydes luminescents, le phosphore rouge et les nitritcs de métaux alcalins ou alcalino-terreux. Méthode selon l'une des revendications précédentes, la composition luminescente saturée ou saturée et colorée comprenant de 10 à 25 % (pourcentage en poids) de pigment luminescent. Méthode selon l'une des revendications précédentes, l'étape de saturation (100) du pigment luminescent étant opérée à une température inférieure à 30°C. Méthode selon l'une des revendications précédentes, au moins une des étapes et/ou sous-étapes étant effectuées dans un mélangeur sous vide. Méthode de préparation d'une composition luminescente saturée et colorée, comprenant : la méthode selon l'une des revendications 1 à 12, de manière à obtenir une composition luminescente saturée ; le mélange de ladite composition luminescente saturée avec une composition colorante. 18 [Revendication 14] Composition luminescente saturée obtenue par une méthode selon l'une des revendications 1 à 12. [Revendication 15] Composition luminescente saturée et colorée obtenue par une méthode selon la revendication 13.